(57)【要約】【課題】外壁目地部に充填したシーリング材と外壁材小口面との接着界面付近での界面破壊の危険性を、現場において簡単に確認する。【解決手段】経年劣化に伴うシーリング材３の側面部分の硬化が、界面破壊の発生に大きな影響を与えていることを見出し、このシーリング材３の側面部分の硬化度合を判定すべく、現場において、切断具１０を用いて外壁目地部２からシーリング材３を部分的に切り抜いて、試験体２０を採取するとともに、その試験体２０の少なくとも切断側面２１の硬度を、デュロメータ３０等の硬度計を用いて測定する。【選択図】図２
2010256236.tif 000002
【特許請求の範囲】
【請求項１】
建物の外壁目地部（２）に充填したシーリング材（３）の劣化を診断するための劣化診断方法であって、前記外壁目地部（２）から前記シーリング材（３）を部分的に切り抜いて試験体（２０）（２２）を採取するとともに、その試験体（２０）（２２）の少なくとも切断側面（２１）（２３）の硬度を測定するようにしたことを特徴とするシーリング材の劣化診断方法。
【請求項２】
前記試験体（２０）（２２）の切断側面（２１）（２３）のうち、前記外壁目地部（２）を構成する外壁材（１）（１）の小口面（４）（４）に対向していた部位（２１ａ）（２３ａ）の硬度を測定するようにした請求項１記載のシーリング材の劣化診断方法。
【請求項３】
前記シーリング材（３）を目地幅（Ｗ１）全長に亘って切り抜いて、前記目地幅（Ｗ１）と同等の幅（Ｗ２）（Ｗ３）を有する前記試験体（２０）（２２）を採取するようにした請求項１又は２記載のシーリング材の劣化診断方法。
【請求項４】
先端部に環状刃部（１１）を有する円筒状の切断具（１０）を前記シーリング材（３）の表面から押し込んで、円柱状の前記試験体（２０）を採取するようにした請求項１乃至３のいずれかに記載のシーリング材の劣化診断方法。
【請求項５】
前記試験体（２０）（２２）の切断側面（２１）（２３）の硬度を、現場においてデュロメータ（３０）を用いて測定するようにした請求項１乃至４のいずれかに記載のシーリング材の劣化診断方法。
【発明の詳細な説明】
【技術分野】
【０００１】
この発明は、住宅等の建物の外壁目地部に充填したシーリング材の劣化を診断するための劣化診断方法に関する。
【背景技術】
【０００２】
一般に、住宅等の建物の外壁目地部には、防水性能を確保する目的で、建築用シーリング材が充填されている。この種のシーリング材は、紫外線、熱、雨水等の外部環境、さらには温度変化に伴う小さな伸び縮みの繰り返し疲労等の影響を受けることで、徐々に柔軟性を失って硬くなり、最終的にひび割れや界面破壊（界面剥離や被着体の破壊等）を生じるといった欠点がある。このため、定期的にシーリング材の劣化を診断して、劣化が進行している場合には、補修や取り替えといったメンテナンスを行うようにしている。
【０００３】
従来より、建物の外壁目地部に充填したシーリング材の劣化診断に際しては、例えば以下のような方法が採用されている。まず第１に、シーリング材の表面におけるクラックの発生状況を目視により観察することで、劣化度合を把握するといった方法がある。第２に、シーリング材の表面硬度をデュロメータ等の硬度計を用いて測定して、その測定結果から劣化度合を把握するといった方法がある。
【０００４】
第３に、シーリング材の表面を指又は木製のへら等で強く押して、シーリング材と被着体（外壁材小口面）との接着界面での破壊の有無を確認することで、劣化度合を把握するといった方法がある（非特許文献１参照）。
【０００５】
第４に、シーリング材をカッター等で根元部分を残しながらひも状に切断して、その切断したひも状のシーリング材を破断するまで手で引っ張って、そのときの伸び量を測定するとともに、破壊状態を観察することで、劣化度合を把握するといった方法がある（非特許文献１参照）。なお、この場合、バネばかり等で引張強度を測定する方法も見受けられる。
【０００６】
第５に、シーリング材をカッター等で部分的に切断して試験体を採取し、その試験体を実験室に持ち帰って層状にスライスして、そのスライスした試験片について外観検査を行った後、硬さ試験や引張試験等の物性試験を行うことで、劣化度合を把握するといった方法がある（非特許文献２参照）。
【先行技術文献】
【非特許文献】
【０００７】
【非特許文献１】日本シーリング材工業会発行「建築用シーリング材ハンドブック（２００８年版）」１１５頁参照
【非特許文献２】日本建築学会発行「外壁接合部の水密設計および施工に関する技術指針・同解説（２００８年版）」２０２〜２０８頁参照
【発明の概要】
【発明が解決しようとする課題】
【０００８】
近年使用されている建築用シーリング材としては、耐候性の向上によって、表面にクラックが発生し難く、凝集破壊し難いものが多く見受けられる。その反面、劣化時におけるモジュラス上昇によって、外壁材小口面との接着界面における負担が大きくなって、結果として界面破壊（界面剥離や外壁材小口面の破壊等）が生じ易いといった傾向にある。
【０００９】
このため、近年使用されている建築用シーリング材の劣化診断に際しては、ひび割れの危険性を確認することに重点をおいた方法よりも、界面破壊の危険性を確認することに重点をおいた方法が望まれることが多くなっている。
【００１０】
ここで、上記の第１〜第５の方法を検討すると、これら第１〜５の方法のうち、シーリング材と外壁材小口面との接着性を把握できるような第３〜第５の方法が、近年使用されている建築用シーリング材の劣化診断に即したものとなっている。
【００１１】
しかしながら、第３の方法では、劣化度合を定量化することができず、シーリング材の表面を指又は木製のへら等で押すときの力の入れ具合によって、診断結果にバラツキが生じ易いといった不具合があった。
【００１２】
また、第４の方法では、ひも状のシーリング材を破断させながらその伸び量を測定しつつ、破壊状態を観察する必要があって、劣化度合を簡便に定量化することができず、診断結果が観察者の経験等によって左右され易いといった不具合があった。しかも、診断後にシーリング材を元の状態に容易に戻すことができず、専門業者による修復作業が必要であった。
【００１３】
さらに、第５の方法では、実験室に持ち帰った試験体に対して層状にスライスする等の加工を施した後に、外観検査や物性試験を行うといった面倒な工程が必要となり、劣化度合を簡便に定量化することができず、現場において診断結果を即座に得ることができないといった不具合があった。しかも、比較的長尺な試験体を採取する必要があることから、診断後にシーリング材を元の状態に容易に戻すことができず、専門業者による修復作業が必要であった。
【００１４】
そこで、この発明は、上記の不具合を解消して、シーリング材の劣化度合を簡便に定量化しながら、シーリング材と外壁材小口面との接着界面付近での界面破壊の危険性を、現場において簡単に確認することができ、診断後の修復作業も簡単に済ますことができるシーリング材の劣化診断方法の提供を目的とする。
【課題を解決するための手段】
【００１５】
本発明者は、シーリング材と外壁材小口面との接着性を直接的に確認するような種々の不具合を生じる従来の方法に代わって、界面破壊の危険性を現場において簡単に予測し得るような劣化診断方法について検討したところ、経年劣化に伴うシーリング材の側面（目地深さ方向の面）部分の硬化が、界面破壊の発生に大きな影響を与えていることを見出し、このような知見に基づき本発明を完成するに至った。
【００１６】
すなわち、本発明のシーリング材の劣化診断方法は、建物の外壁目地部２に充填したシーリング材３の劣化診断を対象としており、前記外壁目地部２から前記シーリング材３を部分的に切り抜いて試験体２０、２２を採取するとともに、その試験体２０、２２の少なくとも切断側面２１、２３の硬度を測定するようにしたことを特徴とする。
【００１７】
具体的には、前記試験体２０、２２の切断側面２１、２３のうち、前記外壁目地部２を構成する外壁材１、１の小口面４、４に対向していた部位２１ａ、２３ａの硬度を測定している。
【００１８】
また、前記シーリング材３を目地幅Ｗ１全長に亘って切り抜いて、前記目地幅Ｗ１と同等の幅Ｗ２、Ｗ３を有する前記試験体２０、２２を採取している。さらに、先端部に環状刃部１１を有する円筒状の切断具１０を前記シーリング材３の表面から押し込んで、円柱状の前記試験体２０を採取している。さらにまた、前記試験体２０、２２の切断側面２１、２３の硬度を、現場においてデュロメータ３０を用いて測定している。
【発明の効果】
【００１９】
この発明のシーリング材の劣化診断方法によれば、シーリング材と外壁材小口面との接着界面付近での界面破壊の発生に大きく影響するシーリング材の側面部分の硬化度合を、シーリング材の劣化度合として捉えて、この硬化度合を判定すべく、シーリング材を部分的に切り抜いて採取した試験体の切断側面の硬度を、デュロメータ等を用いて測定していることから、シーリング材の劣化度合を簡便に定量化しながら、界面破壊の危険性を現場において簡単に確認することができる。
【００２０】
しかも、このように試験体の切断側面の硬度を測定する場合、伸び量を測定したり、引張試験を行うときのような長尺な試験体を必要としないことから、試験体の切り抜き箇所を小さく抑えることができる。従って、この切り抜き箇所にシーリング材を注入するだけで、シーリング材を元の状態に容易に戻すことができ、診断後の修復作業も簡単に済ますことができる。
【００２１】
また、試験体の切断側面のうち、外壁材の小口面に対向していた部位の硬度を測定することで、界面破壊の危険性をより精度良く把握することができる。さらに、外壁目地部の目地幅と同等の幅を有する試験体を採取したり、円筒状の切断具を使用して円柱状の試験体を採取することで、採取箇所にかかわらず略一定した幅（厚み）を有する試験体を得ることができ、これによって測定した硬度を補正する必要がなく、硬度測定を精度良く安定して行うことができる。
【図面の簡単な説明】
【００２２】
【図１】住宅の外壁部の要部横断面図である。
【図２】円柱状の試験体の採取作業を示す斜視図である。
【図３】同じくその要部横断面図である。
【図４】デュロメータを用いた硬度測定作業を示す斜視図である。
【図５】直方体状の試験体の採取作業を示す斜視図である。
【図６】デュロメータを用いた硬度測定作業を示す斜視図である。
【発明を実施するための形態】
【００２３】
以下、この発明の実施形態を図面に基づいて詳細に説明する。図１は、外壁材１、１間の外壁目地部２に湿式の建築用シーリング材３を充填してなる住宅の外壁部を示している。外壁材１、１は、例えばコンクリート製板材からなり、その側端面（小口面）４、４によって外壁目地部２が構成されている。シーリング材３は、例えばシリコーンシーラントからなり、ペースト状態で外壁目地部２に注入されて、外壁材１、１の小口面４、４に接着しながら固化することで、外壁目地部２をシールするようになっている。なお、５は、シーリング材３を受ける例えば軟質樹脂製のバックアップ材である。
【００２４】
この外壁目地部２に充填したシーリング材３は、耐候性に優れていて、表面にクラックが発生し難く、凝集破壊し難いといった特徴を有しているが、その反面、劣化して硬くなるとモジュラスが上昇して、外壁材１、１の小口面４、４との接着界面における負担が大きくなって、結果として界面破壊（界面剥離や外壁材１、１の小口面４、４の破壊等）が生じ易くなるといった傾向にある。このような界面破壊の危険性を予測するための１つの指標として、表１に示すような経年数とともに高くなるシーリング材３の側面（目地深さ方向の面）部分の硬度が挙げられる。
【００２５】
【表１】
2010256236.tif 000003
【００２６】
そこで、上記のシーリング材３の劣化診断に際しては、ひび割れの危険性を予測するための指標となるシーリング材３の表面硬度を測定するよりも、界面破壊の危険性を予測するための指標となるシーリング材３の側面硬度を測定するようにしている。
【００２７】
以下、シーリング材３の劣化診断方法について具体的に説明する。まず、切断具１０を使用して、図２に示すように、外壁目地部２からシーリング材３を部分的に切り抜いて試験体２０を採取する。
【００２８】
切断具１０は、外壁目地部２の目地幅Ｗ１と略同等の外径を有する円筒状に形成されていて、その先端部が環状刃部１１となっている。そして、この切断具１０の環状刃部１１を、図３に示すように、シーリング材３の表面からバックアップ材５の表面に到達するまで押し込むことで、シーリング材３を目地幅Ｗ１の略全長に亘って切り抜いて、目地幅Ｗ１と略同等の幅(直径)Ｗ２を有する円柱状の試験体２０を採取している。なお、切断具１０は、その後端部に把手１２が取り付けられているが、このような構造のものだけに限らず、例えばドリルドライバーに装着可能な装着軸を後端部に取り付けたものであっても良い。
【００２９】
次に、図４に示すように、採取した試験体２０の切断側面２１の硬度を、現場においてデュロメータ３０等の硬度計を用いて測定する。この場合、試験体２０の切断側面２１のうち、特に外壁目地部２を構成する外壁材１、１の小口面４、４に対向していた部位２１ａ、２１ａの硬度を測定するのが望ましい。このような部位２１ａ、２１ａは、シーリング材３と外壁材１、１の小口面４、４との接着界面に近いことから、その硬度を測定することで、界面破壊の危険性をより精度良く把握することができるからである。
【００３０】
なお、デュロメータ３０は、外装ケース３１の下端中央部から図示しないバネによって付勢した押針を突出させた構造となっており、試験体２０の切断側面２１に押し付けた押針の食い込み量から硬度を検出するようになっている。
【００３１】
ここで、測定物の硬度は、測定物の厚さに依存することから、測定物の厚さがまちまちであれば、それに応じて測定した硬度を補正する必要がある。従来の第２の方法のように、充填状態のままでシーリング材３の表面の硬度を測定する場合、測定物の厚みに相当するシーリング材３の深さが、充填時の均し方や充填量に左右されて一定しておらず、さらにバックアップ材５の影響も加味されることから、測定箇所によって硬度にバラツキが生じ易く、しかも硬度を補正するにもシーリング材３の深さが不明であって、測定した硬度の信頼性が低いといった問題がある。また、外壁目地部２からシーリング材３を部分的に切り抜いて試験体２０を採取しても、その試験体２０の表面の硬度を測定する場合には、依然として測定物の厚みに相当する試験体２０の深さが、採取箇所によって異なることが多くて一定しておらず、測定した硬度を補正する必要性が高いといった問題がある。
【００３２】
これに対して、上記のように円柱状に切り抜いた試験体２０の切断側面２１の硬度を測定する場合、測定物の厚みに相当する試験体２０の幅(直径)Ｗ２が、円筒状の切断具１０の内径と同じ（目地幅Ｗ１と略同等）であって、採取箇所にかかわらず略一定していることから、測定した硬度を補正する必要がなく、硬度測定を精度良く安定して行うことができる。
【００３３】
そして、試験体２０の切断端面２１の硬度を測定した後、その測定硬度値と予め実験等によって得られた基準硬度値とを比較することで、シーリング材３の側面部分の硬化度合を判定して、シーリング材３と外壁材１、１の小口面４、４との接着界面付近における界面破壊の危険性を予測するようにしている。
【００３４】
上記のような劣化診断方法によれば、現場において、シーリング材３の劣化度合を簡便に定量化しながら、シーリング材３と外壁材１、１の小口面４、４との接着界面付近での界面破壊の危険性を簡単に確認することができる。しかも、試験体２０を切り抜いた箇所に、新しくシーリング材をスポット的に注入するだけで、シーリング材３を切り抜き前の元の状態に容易に戻すことができ、診断後の修復作業も簡単に済ますことができる。
【００３５】
この発明は、上記実施形態に限定されるものではなく、この発明の範囲内で上記実施形態に多くの修正及び変更を加え得ることは勿論である。
【００３６】
例えば、上記実施形態においては、円筒状の切断具１０を使用して、円柱状の試験体２０を採取していたが、図５に示すように、カッター４０等を使用して、例えばシーリング材３を目地幅Ｗ１の略全長に亘って切り抜いて、目地幅Ｗ１と略同等の幅Ｗ３を有する直方体状の試験体２２を採取しても良い。そして、図６に示すように、試験体２２の切断側面２３のうち、特に外壁材１、１の小口面４、４に対向していた部位２３ａ、２３ａの硬度を、デュロメータ３０等の硬度計を用いて測定すれば良い。なお、この場合においても、測定物の厚みに相当する試験体２２の幅Ｗ３が、目地幅Ｗ１と略同等であって、採取箇所にかかわらず略一定していることから、測定した硬度を補正する必要がなく、硬度測定を精度良く安定して行うことができる。
【００３７】
また、シーリング材３の劣化診断に際しては、界面破壊の危険性を予測するための指標となる試験体２０、２２の切断側面２１、２３の硬度を測定するだけでなく、ひび割れの危険性を予測するための指標となる試験体２０、２２の表面の硬度も同時に測定して、界面破壊とひび割れの双方の危険性を確認するようにしても良い。
【符号の説明】
【００３８】
１・・外壁材、２・・外壁目地部、３・・シーリング材、４・・小口面、１０・・切断具、１１・・環状刃部、２０、２２・・試験体、２１、２３・・切断側面、２１ａ、２３ａ・・切断側面の部位、３０・・デュロメータ、Ｗ１・・目地幅、Ｗ２、Ｗ３・・試験体の幅
【図１】
2010256236.tif 000004
【図２】
2010256236.tif 000005
【図３】
2010256236.tif 000006
【図４】
2010256236.tif 000007
【図５】
2010256236.tif 000008
【図６】
2010256236.tif 000009